(57)【要約】【課題】活性炭に匹敵する能力を有する脱臭剤を低コストかつ簡便に製造すること。【解決手段】樹皮破砕物を分級して得た分級物を含んでいる脱臭用組成物を提供する。【選択図】なし【特許請求の範囲】
【請求項１】
樹皮破砕物より得られる分級物を含んでいる脱臭用組成物であって、
該分級物は、長手方向および該長手方向と直交する第２方向によって規定される平面ならびに０．５ｍｍ以下の厚さを有する平板状の形態であり、
該平面において、第２方向の長さが０．０１〜５ｍｍであり、長手方向の長さが第２方向の長さの１０倍以下であり、
該分級物以外の樹皮破砕物の含有量が、該分級物の含有量の０．３倍以下である
ことを特徴とする脱臭用組成物。
【請求項２】
前記分級物を１０重量％以上含んでいることを特徴とする請求項１に記載の脱臭用組成物。
【請求項３】
前記樹皮破砕物が針葉樹の樹皮より得られることを特徴とする請求項１に記載の脱臭用組成物。
【請求項４】
多孔性物質をさらに含んでいることを特徴とする請求項１に記載の脱臭用組成物。
【請求項５】
脱臭用組成物の製造方法であって、
樹皮を破砕して樹皮破砕物を得る破砕工程；
該樹皮破砕物を分級する分級工程；および
該分級工程で得られた分級物を含む脱臭用組成物を製造する工程
を包含し、
該分級工程は、
０．０１ｍｍ〜５ｍｍのメッシュ幅を有する第１の篩を垂直方向に振動させて篩上を回収する第１分級段階；および
第１の篩が有するメッシュ幅の１〜５倍のメッシュ幅を有する第２の篩を水平方向に振動させて篩下を回収する第２分級段階
を含むことを特徴とする製造方法。
【発明の詳細な説明】
【技術分野】
【０００１】
本発明は新たな脱臭用組成物に関するものである。
【背景技術】
【０００２】
快適な生活を送る上で、匂いは重要な因子の一つである。芳香は心を和ませるが、悪臭や異臭は不快感の原因となる。ゴミ処理場や畜産農家の近隣では、これらから発せられる臭気が環境問題にまで発展している。また、室内にて飼育される愛玩動物に起因する臭気もまた問題視されている。そのため、数多くの芳香剤、消臭剤および脱臭剤が開発されている。
【０００３】
ヒノキチオールなどの樹木の香り成分は、人の気持ちを和らげる働きがあることが知られており、ヒノキ等の生木およびその抽出物が、芳香剤として使用されている。しかし、芳香剤は、快い香りを付加するものであるが、不快な匂いを吸収することができない。そのため、悪臭が強い場所では、快適な環境を作り出すことができない。
【０００４】
脱臭剤としては、従来から活性炭、ゼオライト、ホタテ貝殻粉等が知られている。特に、活性炭は優れた脱臭効果を有しており、広く使用されている。
【０００５】
活性炭は、オガ屑、ヤシガラ、石炭等を、一旦炭化あるいは熱分解した後、特定の条件下にて酸化させること（賦活）により製造される。賦活されていることにより、通常の木炭に比べより多くの孔がより深いところまで空いている。そのため、活性炭の匂い吸着能力は非常に高い。
【０００６】
バイオマス資源として近年注目されている木材は、建築または家具の材料としてだけでなく、古くから種々の用途に用いられている。例えば、木炭粒、木材粒状物（例えば、おが屑、木材チップ等）等が、生ごみ処理に用いる微生物培養基材として用いられており（例えば、特許文献１、２等を参照のこと）、樹皮を砕いてなる樹皮粒状物を木材粒状物に添加した生ごみ処理基材も知られている（例えば、特許文献３等を参照のこと）。
【０００７】
木材のさらなる利用として、樹木から抽出された木酢液は脱臭剤としても利用されており（例えば、特許文献４、５等を参照のこと）、樹木の木質部分を破砕し、微生物を作用させて形成した堆肥様物質からなる消臭剤も知られている（例えば、特許文献６等を参照のこと）。
【特許文献１】特開平８−１１３３号公報（平成８年１月９日公開）
【特許文献２】特開平８−３９０４１号公報（平成８年２月１３日公開）
【特許文献３】特開２００４−２１６３７９号公報（平成１６年８月５日公開）
【特許文献４】特開平５−１６８３６３号公報（平成５年７月２日公開）
【特許文献５】特開平５−３１０５２２号公報（平成５年１１月２２日公開）
【特許文献６】特開２００２−８５５４１号公報（平成１４年３月２６日公開）
【発明の開示】
【発明が解決しようとする課題】
【０００８】
しかし、木材由来のこれらの脱臭剤または消臭剤は、製造するにあたり時間も費用も必要とされるので、より低コストな脱臭剤を簡便に製造する技術が求められている。特に、脱臭剤として非常に有能な活性炭に匹敵する能力を有する新たな脱臭剤が熱望されている。
【０００９】
本発明は、上記課題に鑑み、活性炭に匹敵する能力を有する脱臭剤を低コストかつ簡便に提供することを目的としている。
【課題を解決するための手段】
【００１０】
本発明に係る脱臭用組成物は、樹皮破砕物より得られる分級物を含んでいる脱臭用組成物であって、該分級物は、長手方向および該長手方向と直交する第２方向によって規定される平面ならびに０．５ｍｍ以下の厚さを有する平板状の形態であり、該平面において、第２方向の長さが０．０１〜５ｍｍであり、長手方向の長さが第２方向の長さの１０倍以下であり、該分級物以外の樹皮破砕物の含有量が、該分級物の含有量の０．３倍以下であることを特徴としている。
【００１１】
本発明に係る脱臭用組成物は、上記分級物を１０重量％以上含んでいることが好ましい。
【００１２】
また、本発明に係る脱臭用組成物は、脱臭すべき空間１ｍ３に対して上記分級物を０．４ｇ以上含んでいることが好ましい。
【００１３】
本発明に係る脱臭用組成物において、上記樹皮破砕物は針葉樹の樹皮より得られることが好ましい。
【００１４】
本発明に係る脱臭用組成物は、多孔性物質をさらに含んでいてもよい。
【００１５】
本発明に係る脱臭用組成物では、上記多孔性物質は活性炭またはゼオライトであることが好ましい。
【００１６】
本発明に係る脱臭用組成物の製造方法は、脱臭用組成物の製造方法であって、樹皮を破砕して樹皮破砕物を得る破砕工程；該樹皮破砕物を分級する分級工程；および該分級工程で得られた分級物を含む脱臭用組成物を製造する工程を包含し、該分級工程は、０．０１ｍｍ〜５ｍｍのメッシュ幅を有する第１の篩を垂直方向に振動させて篩上を回収する第１分級段階；および第１の篩が有するメッシュ幅の１〜５倍のメッシュ幅を有する第２の篩を水平方向に振動させて篩下を回収する第２分級段階を含むことを特徴としている。なお、本発明に係る製造方法において、第１分級段階および第２分級段階のいずれを先に行ってもよい。第１分級段階を先に行う場合、上記破砕工程において得られた樹皮破砕物を第１分級段階において分級し、回収した篩上を第２分級段階において分級し、その篩下を最終分級物として用いる。反対に、第２分級段階を先に行う場合、上記樹皮破砕物を第２分級段階において分級し、回収した篩下を第１分級段階において分級し、その篩上を最終分級物として用いる。
【００１７】
また、上記脱臭用組成物の製造方法では、上記分級工程が、０．０１〜５ｍｍのメッシュ幅を有する第３の篩を垂直に振動させて篩下を回収する第３分級工程をさらに含んでいてもよい。これにより、破砕が不十分な、大きなサイズの樹皮破砕物を取り除くことができる。第３分級工程は、第１分級工程および第２分級工程の前に行うことが好ましい。
【００１８】
本発明に係る脱臭用組成物の製造方法は、上記分級物を１０重量％以上含ませる工程をさらに包含することが好ましい。
【００１９】
本発明に係る脱臭用組成物の製造方法は、多孔性物質をさらに含ませる工程をさらに包含してもよい。
【００２０】
本発明に係る脱臭用組成物の製造方法では、上記多孔性物質は活性炭またはゼオライトであることが好ましい。
【発明の効果】
【００２１】
本発明を用いれば、優れた脱臭効果を有する脱臭用組成物を低コストかつ簡便に提供することができる。また、本発明に係る脱臭用組成物は、アンモニアに対して活性炭を凌駕する、非常に優れた脱臭効果を有している。
【発明を実施するための最良の形態】
【００２２】
本発明者らは、通常廃棄される樹皮の有効利用を検討する中で、樹皮破砕物の中の特定の画分が優れた脱臭効果を有していることを見出し、本発明を完成するに至った。
【００２３】
すなわち、本発明は、樹皮破砕物の分級物を含む脱臭用組成物を提供する。本発明に係る脱臭用組成物に含まれている樹皮破砕物の分級物は、樹皮を破砕して得られた樹皮破砕物から、長手方向および該長手方向と直交する第２方向によって規定される平面ならびに０．５ｍｍ以下の厚さを有する平板状の形態であり、該平面において、第２方向の長さが０．０１〜５ｍｍであり、長手方向の長さが第２方向の長さの１０倍以下であるものが選別されてなることを特徴としている。
【００２４】
厚さが０．５ｍｍを超える樹皮破砕物および第２方向の長さが５ｍｍを超える樹皮破砕物は、十分に破砕されておらず、本発明に係る分級物および該分級物以外の樹皮破砕物が未分離の状態であるため好ましくない。また、第２方向の長さが０．０１ｍｍ以上の分級物は、樹皮破砕物から容易に選別することができる。
【００２５】
本発明に係る脱臭用組成物に含まれる上記分級物は、組成物全体に対して少なくとも１０重量％以上含まれていればよく、好ましくは３０重量％、より好ましくは５０重量％、６０重量％、７０重量％、７５重量％、８０重量％、８５重量％または８７．５重量％以上含まれ得、最も好ましくは９０重量％以上含まれ得る。また、本発明に係る脱臭用組成物には、上記分級物以外の樹皮破砕物が含まれていてもよいが、本発明に係る脱臭用組成物における、上記分級物以外の樹皮破砕物の含有量は、該分級物の含有量の０．３倍以下であることが好ましく、より好ましくは０．２倍以下であり、さらに好ましくは０．１倍以下であり得る。
【００２６】
本明細書において、「脱臭用組成物」とは、脱臭に用いることができる組成物が意図される。また、本明細書中で使用される場合、「組成物」は各種成分が一物質中に含有されている形態であることが意図される。本発明に係る脱臭用組成物としては、具体的には、本発明に用いる分級物が不織布に包まれてなる脱臭剤、本発明に用いる分級物を含有する脱臭用置物、本発明に用いる分級物を織り込んだカーテンやシーツ等の内装材または衣料品が挙げられるが、脱臭すべき空間に配置することができる形態であればこれらに限定されない。なお、本発明に係る脱臭用組成物が、上述した脱臭剤、脱臭用置物、内装材、衣料品などの形態で提供される場合は、製品に含まれる分級物の量を「重量％」等で規定することは困難である。しかし、本発明に用いる分級物と当該分級物以外の樹皮破砕物との割合が上記範囲内であれば、提供された製品が本発明に係る脱臭用組成物に包含され得ることを、本明細書を読んだ当業者は容易に理解する。
【００２７】
本発明に係る脱臭用組成物が含有している本発明に用いる分級物の量は、脱臭すべき空間１ｍ３に対して０．４ｇ以上であることが好ましく、より好ましくは１ｇ以上、さらに好ましくは５ｇ以上であり得る。
【００２８】
脱臭効果を迅速に得るためには、本発明に用いる分級物の量がより多いことが好ましく、１〜２時間以内の脱臭効果を求める場合、２０〜５０ｇ／ｍ３が好ましい。なお、本発明に用いる分級物の脱臭効果は長期間持続するので、交換する頻度は少なくてもよく、天然資源を用いているので廃棄方法は限定されない。
【００２９】
脱臭剤として有能な活性炭は、トリメチルアミン、酢酸等を良好に吸着するが、ヒトに起因する悪臭として代表的なアンモニアをあまり吸着し得ない。後述する実施例において示されるように、本発明に係る脱臭用組成物は、トリメチルアミンおよび酢酸に対して活性炭に匹敵する脱臭効果を有している。さらに、本発明に係る脱臭用組成物は、アンモニアに対しても非常に優れた脱臭効果を有している。木材に由来する画分に、活性炭を大きく凌駕する脱臭効果があることは、従来全く予想し得ることではなかった。
【００３０】
樹皮破砕物は、種々の樹木から得られうるが、本発明に係る脱臭用組成物に適用するための樹木としては、例えば、エゾマツ、トドマツ、スギ、ヒノキ、ヒバ、スプルース等の針葉樹、またはカエデ、ナラ、ブナ、カバ等の広葉樹であることが好ましく、より好ましくは針葉樹であり、さらに好ましくはスギまたはヒノキであり得る。特に、秋田スギまたは秋田ヒバであれば、肉厚の樹皮を得ることができるので、本発明に好適に用いることができる。
【００３１】
樹皮の破砕は、当該分野において周知の種々の技術を適用すればよく、例えば、シュレッダーまたは衝撃式破砕機も用いることができる。
【００３２】
樹皮破砕物の分級は、篩を用いて行うことができる。垂直方向に振動する篩（縦振動式篩）では、被分級物は舞い上げられ様々な方向を向く。したがって、被分級物は任意の方向を向いた状態で上記篩のメッシュを通過し得る。一方、水平に振動する篩（横振動式篩）では、被分級物のほとんどが篩上に安定して載置されている。したがって、多くの場合、被分級物が最も長い幅を有する方向がメッシュ面に対して平行となる。このとき、被分級物が有する最も長い幅が、メッシュ幅の２倍を超える場合、被分級物は必ず２点以上で支持されメッシュを通過し得ない。逆に、被分級物が有する最も長い幅が、メッシュ幅の２倍以下の場合、被分級物は１点で支持され得、そのときにメッシュを通過し得る。以上の篩を組み合わせて用いることにより、樹皮破砕物から得られる分級物の所望の画分を回収することができる。
【００３３】
具体的には、０．０１ｍｍ〜５ｍｍのメッシュ幅を有する第１の篩を垂直方向に振動させて篩上を回収する第１分級段階、および第１の篩が有するメッシュ幅の１〜５倍のメッシュ幅を有する第２の篩を水平方向に振動させて篩下を回収する第２分級段階の２つの分級段階を行う。なお、どちらの分級段階を先に行ってもよい。本明細書中で使用される場合、「第１」、「第２」等の用語は、その順番に意味はなく、互いに独立していることが意図される。
【００３４】
第１分級段階において回収される分級物は、第２方向の長さの最小値が第１の篩のメッシュ幅となる。一方、第２分級段階において回収される分級物は、長手方向の長さの最大値が第２の篩のメッシュ幅の２倍となる。第２の篩のメッシュ幅は第１の篩のメッシュ幅の５倍以下なので、一方の分級段階において回収された分級物をさらに他方の分級段階にて分級すれば、長手方向の長さが第２方向の長さの１０倍以下である分級物を回収し得る。
【００３５】
なお、上述した分級を行う前に、０．０１ｍｍ〜５ｍｍのメッシュ幅を有する第３の篩を垂直方向に振動させて樹皮破砕物を分級し、篩上を除去することにより、破砕が不十分な樹皮破砕物を予め除くことができる。
【００３６】
また、上記分級物を不織布によって包む場合、該分級物に含まれる微小な粒が不織布からこぼれ落ちることを防ぐために、該微小な粒が予め取り除かれていることが好ましい。具体的には、上述した分級を行う前に０．０１ｍｍ〜０．２５ｍｍのメッシュ幅を有する第４の篩を垂直方向に振動させて樹皮破砕物を分級し、篩下を除去することが好ましい。
【００３７】
また、風選（風力分級）、水選、振動分級、重力分級等の周知の技術を用いても、樹皮破砕物から得られる分級物の所望の画分を選別し得る。
【００３８】
また、本発明に係る脱臭用組成物は、脱臭効果の向上または適用対象範囲の拡大のために、活性炭またはゼオライトのような多孔性物質、またはわさび等から抽出される植物由来の脱臭剤をさらに含んでいてもよい。多孔性物質とは、気体類の通過を許す極めて微細な連続孔を含む材料であり、脱臭効果を有することが知られている。上記脱臭用組成物は、種々の脱臭剤をさらに含んでいることによって、様々な臭気を十分に吸着させることができる。
【００３９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００４０】
また、本明細書中に記載された学術文献および特許文献の全てが、本明細書中において参考として援用される。
【実施例】
【００４１】
〔実施例１：樹皮の破砕および選別〕
スギの樹皮を破砕することにより得た樹皮破砕物に対し、以下の作業を行った。
【００４２】
まず、２．８ｍｍメッシュの縦振動式篩を用いて上記樹皮破砕物を篩い分け、篩上を除去した。次に、得られた篩下を、１．０ｍｍメッシュの縦振動式篩を用いて篩い分けた。上記１．０ｍｍメッシュの縦振動式篩の篩上を、１．０ｍｍメッシュの横振動式篩を用いて篩い分けた。また、上記１．０ｍｍメッシュの縦振動式篩の篩下を、０．５ｍｍメッシュの縦振動式篩を用いて篩い分けた。上記０．５ｍｍメッシュの縦振動式篩の篩上を、０．５ｍｍメッシュの横振動式篩を用いて篩い分けた。続く実験において微細な粉末を不織布にて包み得ないので、上記０．５ｍｍメッシュの縦振動式篩の篩下を、０．２ｍｍメッシュの縦振動式篩を用いて篩い分け、篩下を除去した。上記０．２ｍｍメッシュの縦振動式篩の篩上を０．２５ｍｍメッシュの横振動式篩を用いて篩い分けた。
【００４３】
１．０ｍｍメッシュの横振動式篩、０．５ｍｍメッシュの横振動式篩、および０．２５ｍｍメッシュの横振動式篩から得られた篩下および篩上を、それぞれ分級物Ａおよび分級物Ｂとした。分級物Ａおよび分級物Ｂの最終的な収量は、上記樹皮破砕物のそれぞれ５１重量％および２８重量％となった。
【００４４】
〔実施例２：脱臭効果の比較〕
次に、実施例１で得られた分級物Ａのトリエチルアミン、ホルムアルデヒドおよび酢酸に対する脱臭効果を測定した。トリメチルアミン（（ＣＨ３）３Ｎ）は、分子量５９．１１の塩基性のガスであり、臭気強度が５となる濃度は３ｐｐｍである。酢酸（ＣＨ３ＣＯＯＨ）は、分子量６０．１の酸性のガスである。ホルムアルデヒド（ＣＨ２Ｏ）は、分子量３０．０２の中性のガスであり、臭気強度が５となる濃度は１０ｐｐｍである。
【００４５】
測定用の資料として、木粉、分級物Ａ、活性炭１（キムコ（登録商標）、小林製薬）または活性炭２（カルゴン、三菱化学カルゴン）を用いて、以下の測定を行った。
【００４６】
まず、０．２０ｇの各試料を、２５ｍｍ×２５ｍｍの不織布に充填した。次いで、不織布を５Ｌの一口コック付きテドラーバッグの底の切り込みから挿入し、バッグを密封した。フレックスポンプを用いて該テドラーバッグのコックを介して、所定の初期濃度に調整した臭気ガスをテドラーバッグ内の空気と置換した。
【００４７】
なお、各種臭気ガスは、３０％トリメチルアミン溶液、酢酸またはホルムアルデヒド液を気化させた後に空気で希釈することにより調製した。また、各種臭気ガスの初期濃度を、２００〜２３０ｐｐｍ（アンモニア）、７０〜９０ｐｐｍ（トリメチルメタン）、４０〜６０ｐｐｍ（酢酸）または２０〜２５ｐｐｍ（ホルムアルデヒド）に調整した。
【００４８】
測定開始から１時間後、２時間後および３時間後のガス濃度を、気体採取器およびガス検知管（Ｎｏ．３Ｍ、Ｎｏ．３Ｌａ、Ｎｏ．８１またはＮｏ．９１、ＧＡＳＴＥＣ）を用いて測定し、次式に基づいてガス残存率（％）を算出した。
【００４９】
ガス残存率（％）＝（残存ガス濃度  ÷  初期濃度）  ×  １００
測定を３回行い、平均値を求めた。
【００５０】
なお、テドラーバッグ内に何も入れない場合（ブランク）または不織布のみを入れた場合を、コントロールとした。
【００５１】
結果を図１（トリメチルアミン）、図２（酢酸）および図３（ホルムアルデヒド）に示す。示すように、分級物Ａは、活性炭と同様の脱臭効果を示した。
【００５２】
〔実施例３：アンモニアに対する脱臭効果の比較〕
次に、アンモニアに対する脱臭効果を測定した。アンモニア（ＮＨ３）は、分子量１７の塩基性のガスであり、臭気強度が５となる濃度は４０ｐｐｍである。
【００５３】
アンモニア特級原液を気化させた後に空気で希釈することにより調製した臭気ガスを用いて、実施例３に従ってガス残存率（％）を算出した。測定を３回行い、平均値を求めた。
【００５４】
結果を図４（アンモニア）に示す。示すように、活性炭は、アンモニアをほとんど吸収しないが、分級物Ａは、アンモニアを非常によく吸収した。
【００５５】
〔実施例４：アンモニア吸収量の測定〕
実施例３に示すように、本発明に係る樹皮破砕物の分級物がアンモニアを非常によく吸収し、木粉はアンモニアをほとんど吸収しなかった。そこで、種々の木材製品を用いて、アンモニア吸着量を比較した。
【００５６】
木粉、木粉に銀粉を担持させたもの、分級物Ｂ、樹皮破砕物、分級物Ａ、および木粉と分級物Ａとの混合物についてアンモニア吸着量を測定した。
【００５７】
樹皮破砕物、分級物Ａ、および分級物Ｂは、実施例１において得られたものを用いた。また、木粉と分級物Ａとの混合物として、（１）木粉５０重量％＋分級物Ａ５０重量％、（２）木粉２５重量％＋分級物Ａ７５重量％、（３）木粉１２．５重量％＋分級物Ａ８７．５重量％を混合したものを用いた。
【００５８】
以下の手順に従って、各資料によるアンモニア吸収量を測定した。
【００５９】
実施例３に従って、各資料を挿入したテドラーバッグにアンモニアガスを充填した。その後、気体採取器（ＧＶ−１００、ＧＡＳＴＥＣ）およびガス検知管（Ｎｏ．３ＭまたはＮｏ．３Ｌａ、ＧＡＳＴＥＣ）を用いてアンモニア濃度を測定し、該濃度が平衡化するまで静置した。そして平衡化したときの濃度および初期濃度から、試料のアンモニア吸着量を測定した。なお、コントロールとして、何も詰めない不織布についても測定を行った。
【００６０】
不織布、木粉に銀粉を担持させたもの、木粉、分級物Ｂ、樹皮破砕物、および分級物Ａのそれぞれの結果に基づいて、近似曲線を用いて平衡濃度が１００ｐｐｍであるときの重量当たりのアンモニア吸着量（ｍｇ／ｇ）を算定した。結果を表１に示す。
【００６１】
【表１】
2008220436.tif 000002
【００６２】
表１に示すように、分級物Ａは他の物質（例えば、樹皮破砕物、または分級物Ｂ）に比べ、著しく高いアンモニア吸着量を有していた。
【００６３】
また、木粉、分級物Ａ、およびそれらの混合物についてのアンモニア吸着量の測定結果を図５に示す。図５に示すように、分級物Ａを含んでいれば、アンモニアの吸着量が著しく増加することがわかった。
【００６４】
〔実施例５：混合物の脱臭効果の評価〕
本発明者らは、分級物Ａおよび活性炭を混合することにより、より優れた脱臭用組成物を作成し得るという発想に基づき、以下の測定を行った。分級物Ａおよび活性炭を１対１の割合で混合し、混合物を調製した。分級物Ａ、活性炭、および上記混合物をそれぞれ０．２ｇずつ２５ｍｍ×２５ｍｍの不織布に充填した。各試料が充填された不織布および空の不織布（ブランク）を５Ｌのテドラーバッグに挿入し、密封した。アンモニア（初期濃度２００〜２３０ｐｐｍ）、トリメチルアミン（初期濃度６５〜９０ｐｐｍ）、酢酸（初期濃度４０〜６０ｐｐｍ）、またはホルムアルデヒド（初期濃度２０〜３０ｐｐｍ）を上記テドラーバック内に充填し、３時間後の各種ガスの濃度をガス検知器（ＧＡＳＴＥＣ）を用いて測定した。
【００６５】
図６に結果を示す。示すように、アンモニアに対する脱臭効果は、分級物Ａの方が上記混合物に比べ高いが、アンモニア以外に対する脱臭効果は、該混合物の方が分級物Ａに比べ高い。
【産業上の利用可能性】
【００６６】
本発明を用いれば、各種の優れた脱臭剤を作製することができる。また、本発明に係る脱臭組成物をカーテンやシーツに織り込むことで、優れた脱臭効果が付加されたカーテンやシーツを作製することができる。
【図面の簡単な説明】
【００６７】
【図１】様々な物質のトリメチルアミンに対する脱臭効果を示すグラフである。
【図２】様々な物質の酢酸に対する脱臭効果を示すグラフである。
【図３】様々な物質のホルムアルデヒドに対する脱臭効果を示すグラフである。
【図４】様々な物質のアンモニアに対する脱臭効果を示すグラフである。
【図５】木粉、分級物Ａ、およびそれらの混合物のアンモニア吸着量を示すグラフである。
【図６】分級物Ａ、活性炭、およびそれらの混合物の各種ガスに対する脱臭効果を示すグラフである。
【図１】
2008220436.tif 000003
【図２】
2008220436.tif 000004
【図３】
2008220436.tif 000005
【図４】
2008220436.tif 000006
【図５】
2008220436.tif 000007
【図６】
2008220436.tif 000008